(57)【特許請求の範囲】
【請求項１】
第１の導電層（１６）、
第２の導電層（１８）、
第１および第２の導電層（１６，１８）の間に配置された絶縁材料からなる多孔質基板（２０）、
ドープ半導体材料の複数の粒（２）を含み、粒が第１の導電層と電気的かつ物理的に接触するように第１の導電層（１６）に配置された光吸収層（１）、および
粒を部分的に覆う電荷導電材料からなり、粒（２）の表面から第２の導電層（１８）まで電荷導電材料の複数の連続経路（２２）が形成されるように第１の導電層（１６）および多孔質基板を貫通するように配置された電荷導体（３）を備え、
第１の導電層（１６）は、導電材料、導電材料の表面に形成された酸化物層（２８）、および酸化物層および絶縁コーティングがともに第１の導電層（１６）の導電材料から前記経路（２２）を電気的に絶縁するように酸化物層（２８）に堆積された絶縁材料からなる絶縁コーティング（２９）を備えた光起電力装置（１０）。
【請求項２】
前記絶縁コーティング（２９）の厚さが１０ｎｍよりも大きい、請求項１に記載の光起電力装置（１０）。
【請求項３】
前記酸化物層（２８）の厚さが１０ｎｍよりも大きい、請求項１または２に記載の光起電力装置（１０）。
【請求項４】
酸化物層（２８）および絶縁コーティング（２９）が異なる表面構造を有する、請求項１〜３のいずれか１つに記載の光起電力装置（１０）。
【請求項５】
酸化物層（２８）および絶縁コーティング（２９）が異なる材料からなる、請求項１〜４のいずれか１つに記載の光起電力装置（１０）。
【請求項６】
第１の導電層（１６）の導電材料が金属または金属合金を含み、酸化物層（２８）が金属酸化物からなる、請求項１〜５のいずれか１つに記載の光起電力装置（１０）。
【請求項７】
前記絶縁コーティング（２９）が酸化物からなる、請求項１〜６のいずれか１つに記載の光起電力装置（１０）。
【請求項８】
前記絶縁コーティング（２９）がＴｉＯ２，Ａｌ２Ｏ３，ＺｒＯ２，ＭｇＯ，ＣａＯ，ＳｉＯ２，およびアルミノケイ酸塩のいずれか、またはそれらの組み合わせからなる、請求項１〜７のいずれか１つに記載の光起電力装置（１０）。
【請求項９】
前記絶縁コーティング（２９）が絶縁材料からなる絶縁粒子を含み、絶縁粒子の直径が２００ｎｍ未満である、請求項１〜８のいずれか１つに記載の光起電力装置（１０）。
【請求項１０】
絶縁コーティング（２９）が酸化物層（２８）より密度が高く多孔性が低い、請求項１〜９のいずれか１つに記載の光起電力装置（１０）。
【請求項１１】
第１の導電層（１６）が互いに電気的かつ物理的に接触している前記導電材料からなる導電性粒子（２４）と、粒を含み、前記酸化物層（２８）が導電性粒子の表面に形成され、その表面が粒または他の導電性粒子のいずれとも接触していない、請求項１〜１０のいずれか１つに記載の光起電力装置（１０）。
【請求項１２】
前記絶縁コーティング（２９）は、酸化物層が前記絶縁コーティングで覆われるように酸化物層（２８）に堆積される、請求項１〜１１のいずれか１つに記載の光起電力装置（１０）。
【請求項１３】
第１の導電層（１６）が多孔質であり、電荷導体（３）が第１の導電層（１６）の孔、および絶縁基板の孔に収容され、第１の導電層（１６）および絶縁基板（２０）を通って導電経路が形成される、請求項１〜１２のいずれか１つに記載の光起電力装置（１０）。
【発明の詳細な説明】
【技術分野】
【０００１】
発明の分野
本発明は、太陽電池などの光起電力装置の分野に関する。
【０００２】
発明の背景
光起電力装置は、光起電力効果を示す半導体材料を用いて光を電気に変換する。
【０００３】
典型的な太陽光発電システムは、電力を発生させる多数の太陽電池をそれぞれ備えた、太陽電池パネルを採用している。太陽電池または光起電力装置は、太陽光を電気に直接変換する装置である。太陽電池の表面に入射する光は電力を発生する。太陽電池は光吸収層を有する。光子のエネルギーが光吸収層の材料のバンドギャップと同じであるか、それよりも大きい場合、光子はその材料に吸収され、光励起電子が生成される。その前面は、ベースとは別の方法でドープされ、ＰＮ接合を生じる。照明下では、光子が吸収されるため、ＰＮ接合で分離された電子と正孔のペアが生成される。太陽電池の裏面では、金属板がベースから余分な電荷キャリアを収集し、前面では、金属ワイヤがエミッタから余分な電荷キャリアを収集する。
【０００４】
シリコンは、太陽電池でもっとも一般的に使用される半導体材料である。シリコンにはいくつかの利点がある。たとえば、化学的に安定しており、光を吸収する能力が高いために効率がよい。標準的なシリコン太陽電池は、ドープシリコンの薄いウエハーから作られる。シリコンウエハーの欠点は、高価であることである。
【０００５】
シリコンウエハーの前面は、ベースとは別の方法でドープされ、ＰＮ結合を形成する。太陽電池の製造中、ドープシリコンウエハーの多数の試料をシリコンインゴットから切断（cut or saw）しなければならず、シリコンウエハーの試料が電気的に集積(assembled electrically)されて太陽電池になる。シリコンインゴットは、極めて高純度でなければならず、ソーイングには時間がかかり、大量の廃棄物を生成するため、このような太陽電池の製造は高価である。
【０００６】
従来の太陽電池の裏面では、金属板がベースから余分な電荷キャリアを収集し、前面では、金属グリッドおよび金属ワイヤがエミッタから余分な電荷キャリアを収集する。したがって、従来のシリコン太陽電池は、前面接触エミッタを有する。太陽電池の前面に集電グリッドおよびワイヤを使用する上での問題は、良好な集電性と集光性との間にトレードオフがあることである。金属ワイヤのサイズを大きくすることにより、伝導が増加し、集電性が改善される。しかしながら、金属グリッドおよびワイヤのサイズを大きくすると、太陽の集光領域が日陰となり、太陽電池の効率が低下する。
【０００７】
この問題の既知の解決策は、背面接触型太陽電池である。US 2014166095 A1は、裏面接触型裏面接合シリコン太陽電池の製造方法を説明している。背面接触型太陽電池は、太陽電池の背面に前面接触エミッタを移動させることによって、より高い効率を実現する。より高い効率は、太陽電池の前面の日陰部分が減少することによって生じる。背面接触型太陽電池には、いくつかの構造がある。たとえば、裏面接触型裏面接合（BC-BJ）シリコン太陽電池では、エミッタ領域とすべての配線が太陽電池の裏面に配置され、影を生じるいかなる要素も太陽電池の前面から効果的に取り除かれる。しかしながら、これらのBC-BJシリコン太陽電池の製造は、複雑であり、かつ費用がかかる。
【０００８】
WO 2013/149787 A1には、背面接点を有する色素増感太陽電池が開示されている。太陽電池は、多孔質の絶縁層と、前記多孔質絶縁層の上部に形成された多孔質導電性金属層を含む作用電極と、太陽に面するように多孔質導電性金属層の上部に配置された吸着色素を含む光吸収層とを含む。光吸収層は、ＴｉＯ２粒子の表面上の光吸収色素分子により染色されたＴｉＯ２金属酸化物粒子を備える。色素増感太陽電池は、多孔質絶縁層の反対側に配置された導電層を含む対電極をさらに含む。作用電極と対電極の間は電解質で満たされている。この太陽電池の利点は、製造が簡単かつ迅速であり、したがって製造の費用効果が高い。シリコン太陽電池と比較した、この種の太陽電池の欠点は、色素分子がシリコンよりも光を吸収する能力が低いという事実のために、最大効率が低いという点である。
【０００９】
色素増感太陽電池のさらなる発展において、色素注入されたＴｉＯ２層の代わりにペロブスカイトを使用することにより、電池の効率が向上している。WO2014/184379には、ペロブスカイトを備えた光吸収層を有する色素増感太陽電池が開示されている。ペロブスカイトを使用する利点は、より高い太陽電池効率を達成できることである。しかしながら、ペロブスカイト太陽電池にはいくつかの欠点がある。たとえば、製造が難しく、高価で、不安定で、環境的に有害な点である。
【００１０】
太陽電池のコストを削減するために、固体シリコンウエハーの代わりにケイ素粒（silicon grains）を使用することが提案されている。
【００１１】
US4357400には、酸化還元（redox）電解質にドープケイ素粒子（silicon particles）を有する太陽電池が開示されている。その太陽電池は、基板の一面に交互に配置された２つの導電層を有する絶縁基板を含む。あるタイプのドーピングの個別の半導体粒子が導電層の１つに配置され、反対のタイプのドーピングの半導体粒子がその他の導電層に配置されている。すべてが酸化還元電解質に浸漬（immersed）され、密閉（encapsulated）されている。酸化還元電解質は、粒子と接触し、それにより半導体粒子に作用する光子に反応して、２つの導電層に電位差が生じる。導電層は、たとえばアルミニウムの薄層である。導電層は、基板上にスパッタされ、あるパターン、たとえば、互いにかみ合わった指状にエッチングされる。シルクスクリーン印刷によって半導電性粒子を適用し（applied）、導体の表面に接着することができる。この太陽電池の欠点は、製造工程が複雑で時間がかかることである。したがって、その太陽電池の製造は高価である。
【００１２】
CN20151101264には、シリコンウエハーならびに前面および裏面に接点を有する従来の太陽電池が記載されている。充填率（fill factor）および変換効率を改善するため、太陽電池のシリコンウエハーの表面に発光多孔質シリコン粒子をスピンコートする。シリコン粒は、HFおよびエタノール溶液での電気化学エッチングにより調製され、その後、粉砕して２〜２００ｎｍの粒子サイズにする。このタイプの太陽電池の欠点は、シリコン粒がシリコンウエハーに付着することにより、大きくてかさばるシリコン構造が生成される点である。
【００１３】
US2011/0000537には、水素化アモルファスシリコン、非シリコンベースの元素および水素化アモルファスシリコンベースの材料に埋め込まれた結晶シリコン粒を含む光吸収層を有する太陽電池が記載されている。
【００１４】
JP2004087546は、Si粒子を含む組成物を使用することにより、シリコン膜を形成する方法が記載されている。Si粒子は、シリコンインゴットを破砕し、その部分を粉砕して適切なサイズにすることで形成される。粒子は、洗浄して酸化ケイ素を除去し、分散媒と混合される。組成物をガラス基板上に適用した後、基板を熱処理することで、シリコン膜が得られる。
【００１５】
本発明の目的および要約
本発明の目的は、上述の問題を少なくとも部分的に克服し、改善された光起電力装置を提供することである。
【００１６】
この目的は、請求項１で規定される光起電力装置によって実現される。
【００１７】
光起電力装置は、第１の導電層、前記第１の導電層から電気的に絶縁された第２の導電層、前記第１および第２の導電層の間に配置された絶縁材料からなる多孔質基板、ドープ半導体材料の複数の粒を含み、前記粒が前記第１の導電層と電気的かつ物理的に接触するように前記第１の導電層に配置された光吸収層、および前記粒を部分的に覆う電荷導電材料からなり、前記粒の表面から前記第２の導電層まで電荷導電材料の複数の連続経路が形成されるように前記第１の導電層および前記多孔質基板を貫通するように配置された電荷導体（charge conductor）を備え、前記第１の導電層は、導電材料、導電材料の表面に形成された酸化物層、および酸化物層および前記絶縁コーティングがともに前記第１の導電層の導電材料から電荷導体の前記経路を電気的に絶縁するように前記酸化物層に堆積された絶縁材料からなる絶縁コーティングを備える。
【００１８】
前記第１の導電層は、前記導電材料の表面に形成された酸化物層を備える。この酸化物層は、前記第１の導電層の導電材料を酸化することにより形成される。前記導電材料は、適切には金属または金属合金を含む。導電材料の表面は、空気にさらされると酸化される。酸化物層は、導電材料が酸化されるように酸化環境で第１の導電層の熱処理を行うことによって形成することができる。絶縁酸化物は、導電材料上に電気絶縁層を提供し、これは、第１の導電層と電荷導体との間の電子または正孔の移動を少なくとも部分的に防げる。しかしながら、第１の導電層の導電材料に形成された酸化物層は、電荷導体と第１の導電層との間に十分な電気絶縁を提供せず、その結果、導電層と電荷導体間に短絡が生じることがテストで示されている。空気と接触した状態で第１の導電層の加熱をつづけると、より厚い酸化物層が得られる。しかしながら、酸化物層の厚みは増加するが、導電材料に形成される酸化物層は、依然として電荷導体と第１の導電層との間に十分な電気絶縁を提供しない。
【００１９】
本発明によれば、絶縁材料からなる絶縁コーティングが酸化物層に堆積される。これは、導電層の導電材料を酸化することにより形成される酸化物層とは対照的に、コーティングを実現するために導電層の表面に絶縁材料を加えることを意味していた。好ましくは、酸化物層が絶縁コーティングで覆われるように、絶縁コーティングは酸化物層に堆積される。テストでは、酸化物層が絶縁コーティングとともに電荷導体と第１の導電層の導電材料との間に十分な電気絶縁を提供し、電荷導体と第１の導電層の間の短絡を回避することが示されている。たとえば、絶縁コーティングは、化学堆積によって堆積される。
【００２０】
粒は、第１の導電層と電気的かつ物理的に接触しているため、酸化物層と絶縁コーティングは、第１の導電層の残りの自由表面領域のみを覆うことができる。
【００２１】
光起電力装置は、低コストで製造でき、環境に優しく、変換効率が高い。そのような光起電力装置は、ウエハーまたは薄膜をベースとしたシリコン太陽電池の従来の製造方法と比較して、製造がかなり容易である。粒が第１の導電層と直接物理的かつ電気的に接触しているという事実により、電子が収集される前に電子が移動しなければならない距離は短く、それゆえ、電子と正孔が収集される前に再結合する確率は低い。これにより、高い変換効率が得られる。
【００２２】
光吸収層の材料は、高価なウエハーの代わりに半導体粒を含む粉末から作ることができ、必要な半導体材料の量が従来の半導体太陽電池用のものよりも少ないため、従来のシリコン太陽電池の光吸収層よりかなり安価である。適切には、半導体材料はシリコンである。しかしながら、ＣｄＴｅ，ＣＩＧＳ，ＣＩＳ，ＧａＡｓ，またはペロブスカイトなど、他の半導体材料も使用することができる。光吸収体として、より高価な色素分子の代わりにシリコンなどの安価な半導体を使用できるため、光吸収層の材料は、色素増感太陽電池の光吸収層よりも安価でもある。
【００２３】
本発明の一態様によれば、絶縁コーティングの厚さは、１０ｎｍよりも大きく、好ましくは５０ｎｍよりも大きく、そしてもっとも好ましくは１００ｎｍよりも大きい。
【００２４】
本発明の一態様によれば、酸化物層の厚さは１０ｎｍよりも大きい。
【００２５】
酸化物層と絶縁コーティングは、異なる材料から作ることも、同じ材料だが異なる形態を有する材料から作ることもできる。
【００２６】
本発明の一態様によれば、酸化物層と絶縁コーティングは異なる形態を有する。異なる形態とは、酸化物層と絶縁コーティングの表面構造などの形態および／または構造が異なることを意味する。酸化物層と絶縁コーティングの形態は、層／コーティングの製造に用いられる方法に依存する。それゆえ、酸化物層と絶縁コーティングは異なる方法で製造されるという事実により、それらは異なる形態を有する。たとえば、酸化物層と絶縁コーティングは同じ材料で構成されるものであってもよいが、形態が異なるものであってもよい。
【００２７】
本発明の一態様によれば、絶縁コーティングは、酸化物層よりも密度が高く多孔性が低い。密度が高く多孔性が低いため、絶縁コーティングは、酸化物層よりも電荷導体と第１の導電層との間に電気的絶縁を提供する能力がより高い。
【００２８】
本発明の一態様によれば、絶縁コーティングは、化学堆積によって酸化物層に堆積される。化学堆積、たとえば化学蒸着（ＣＶＤ）は、表面上に薄い固体層を生成するためのよく知られた方法である。化学堆積には、表面で反応および／または分解して表面に所望の堆積物を生成する前駆体の使用が含まれる。前駆体は、別の化合物を生成する化学反応に関与する化合物である。絶縁コーティングの製造に化学堆積を使用する利点は、コンパクトで本質的に高密度の、多孔性の低いコーティングを提供し、その結果、電荷導体と第１の導電層との間に良好な電気絶縁性を提供する点である。
【００２９】
本発明の別の態様によれば、酸化物層上への絶縁粒子の沈降により、酸化物層上に絶縁コーティングが堆積される。この場合、絶縁コーティングは、絶縁材料からなる絶縁粒子を含む。好ましくは、絶縁粒子の直径は２００ｎｍ未満であり、好ましくは１００ｎｍ未満である。絶縁粒子の直径が小さいほど、密度が高く多孔性の低いコーティングが実現する。絶縁粒子は、蒸気または溶液に由来するものであってもよい。たとえば、絶縁コーティングは、印刷により第１の導電層の酸化物層に堆積される。第１の導電層に絶縁粒子を含む一定量のインクを印刷することにより、第１の導電層の孔をインクで満たすことが可能である。インクの溶媒を蒸発させることにより、インク中の絶縁粒子が第１の導電層の利用可能な内面と外面に堆積する。乾燥したインクコーティングを加熱して第１の導電層の表面上の絶縁酸化物に付着する絶縁コーティングを作成することができる。
【００３０】
本発明の一態様によれば、第１の導電層の導電材料は金属または金属合金を含み、酸化物層は金属酸化物で構成される。
【００３１】
本発明の一態様によれば、酸化物層は、第１の導電層の導電材料の空気中での熱処理によって形成される。酸化物層は、導電層を数分間加熱するだけで形成できる。
【００３２】
本発明の一態様によれば、絶縁コーティングは酸化物を含むか、酸化物からなる（made of）か、または酸化物で構成される（consists of）。たとえば、絶縁コーティングは、ＴｉＯ２，Ａｌ２Ｏ３，ＺｒＯ２，ＭｇＯ，ＣａＯ，ＳｉＯ２，Ｇａ２Ｏ３，Ｎｂ２Ｏ５，Ｔａ２Ｏ５，ＣｅＯ２，ＳｒＴｉＯ３，およびＧｅＯ２のいずれか、またはそれらの組み合わせのいずれかからなりうる。絶縁コーティングに酸化物を使用することの利点は、酸化物が良好な電気絶縁特性を有することである。
【００３３】
本発明の一態様によれば、絶縁コーティングは、ＴｉＯ２，Ａｌ２Ｏ３，ＺｒＯ２，ＭｇＯ，ＣａＯ，ＳｉＯ２，およびアルミノケイ酸塩のいずれか、またはそれらの組み合わせのいずれかを含むか、それらからなるか、またはそれらで構成される。これらの材料は、良好な電気絶縁性を有する。たとえば、絶縁コーティングは、前駆体材料を堆積し、空気などの酸素含有環境で温度を上昇させて乾燥および熱処理を行い、ＴｉＯ２，Ａｌ２Ｏ３，ＺｒＯ２，ＭｇＯ，ＣａＯ，ＳｉＯ２，およびアルミノケイ酸塩に変換することによって生成される。そのような前駆体材料は、コンパクトな堆積絶縁コーティングを形成することができる。そのような前駆体材料の例は、たとえば、デュポン社によって製造されたＴｙｚｏｒ（登録商標）ファミリーからの有機チタン酸塩（ＴｉＯ２の形成用）または有機ジルコン酸塩（ＺｒＯ２の形成用）である。その他の前駆体材料は、シラン（ＳｉＯ２の形成用）またはアルミニウムクロロハイドレート（Ａｌ２Ｏ３の形成用）でありうる。
【００３４】
本発明の一態様によれば、絶縁コーティングは、窒化物、たとえば、Ｓｉ３Ｎ４，Ｇｅ３Ｎ４を含むか、それらからなるか、またはそれらで構成される。
【００３５】
本発明の一態様によれば、絶縁コーティングは、ポリマー、たとえば、ＰＶＤＦ，ＰＴＦＥ，ポリプロピレン、ポリエチレン、ポリアミド、ポリエチレン・テレフタラート（ＰＥＴ）、ポリブチレン・テレフタラート（ＰＢＴ）、ナノセルロース、酢酸セルロースなどを含むか、それらからなるか、またはそれらで構成される。
【００３６】
本発明の一態様によれば、第１の導電層は、導電材料からなり、互いに電気的かつ物理的に接触して配置された導電性粒子と、粒（grain）を含み、前記酸化物層は導電性粒子の表面に形成されるが、その表面は、粒または他の導電性粒子のいずれにも接触していない。導電性粒子は互いに結合し、粒は導電性粒子と結合する。適切には、粒はシリコンからなり、導電性粒子は、金属または金属合金からなる。
【００３７】
たとえば、導電性粒子はチタンまたはその合金からなり、酸化物層は酸化チタンで構成される。チタンは、腐食に耐える能力と、シリコンとの良好な電気的接触を形成できるため、導電層に使用するのに適した材料である。酸化チタンの層は、空気中の粒子の熱処理中にチタン粒子に形成される。導電性粒子はまた、アルミニウムまたはその合金から作ることもでき、酸化物層は、空気中の粒子の熱処理中にアルミニウム粒子に形成された酸化アルミニウムで構成される。
【００３８】
本発明の一態様によれば、第１の導電層は多孔質であり、電荷導体は、第１の導電層の孔、および絶縁基板の孔に収容され、その結果、導電経路は、第１の導電層および絶縁基板の孔を通って形成される。第１の導電層および絶縁基板は多孔質であり、電荷導電経路が、光吸収層から第１導電層および絶縁基板を通って、第２の導電層まで形成されるように、電荷導体が第１導電層の孔、および多孔質絶縁基板の孔に収容される。電荷導電経路は、電荷すなわち電子または正孔の輸送を可能にする、上で定義されたような電荷導電材料からなる経路である。さらに、電荷導電材料は、第２の導電層と電気的に接触するように適用される。たとえば、第２の導電層は、多孔質絶縁基板の表面に配置され、それにより、第２の導電層は、絶縁基板の孔に蓄積された電荷導電材料と電気的に接触する。
【００３９】
第１および第２の導電層は、多孔質絶縁基板の異なる面に形成される。
【００４０】
図面の簡単な説明
ここで、添付の図面を参照して、本発明をより詳細に説明する。
【００４１】
図１は、本発明による光起電力装置の一例の断面を概略的に示す。
図２は、光起電力装置の第１の例の一部の拡大図を示す。
【００４２】
この発明の好ましい実施形態の詳細な説明
図１は、本発明による光起電力装置１０の一例の断面を概略的に示すものである。この例では、光起電力装置１０は太陽電池である。光起電力装置１０は、ドープ半導体材料からなる複数の粒２、および粒２と物理的かつ電気的に接触する電荷導体３を備えた光吸収層１を備える。ドープ半導体とは、たとえば、ホウ素（ｐ型）、リン光体（ｎ型）、またはヒ素（ｎ型）のようなドーパントを含む半導体を意味する。ドープ半導体を製造するには、半導体にドーパントを添加する。ドーパント材料の種類に応じて、半導体はｐドープまたはｎドープになる。
【００４３】
粒は、第１導電層に付着する。粒の表面の一部は第１導電層と物理的に接触しているため、電荷導体は粒の表面領域全体を部分的にしか覆うことができない。粒の残りの自由表面領域は、複数の接合部（junctions）が粒および電荷導体の間で形成されるように、電荷導体で覆われることが好ましい。
【００４４】
本明細書で使用される電荷導体は、正孔導電材料または電子導電材料から作られる。正孔導電材料においては、多数電荷キャリアは正孔であり、電子導電材料においては、多数電荷キャリアは電子である。正孔導電材料は、主に正孔の輸送を可能にし、主に電子の輸送を妨げる材料である。電子導電材料は、主に電子の輸送を可能にし、主に正孔の輸送を妨げる材料である。電荷導体にはいくつかの目的がある。主な目的は、電子と正孔を分離できる接合部を提供することである。接合部は、粒と、光励起された電子と正孔を分離可能な電荷導体との間の界面である。粒は、電荷導体と電気的かつ物理的に接触して接合部を形成する。半導体材料と電荷導電材料の種類に応じて、接合部はホモ接合またはヘテロ接合になりうる。第２の目的は、接合部から１つのタイプの電荷キャリアを運び去ることである。第３の目的は、粒を互いに力学的（mechanically）に結合し、粒を第１の導電層に力学的に結合して、力学的に堅固な光起電力装置を形成することである。
【００４５】
光起電力装置１０は、光吸収層１の粒２と電気的に接触する第１の導電層１６、電荷導体３と電気的に結合した第２の導電層１８、ならびに第１および第２の導電層を電気的に絶縁するために第１および第２の導電層１６，１８の間に配置された絶縁層２０をさらに備える。光吸収層１は、光起電力装置の上面に配置される。太陽光が粒２に当たり、光励起電子を生成できるように、上面を太陽に向けるべきである。第１の導電層１６は、光吸収層１から光生成電子を抽出する裏面接点として機能する。光吸収層１は、第１の導電層に配置される。したがって、励起された電子および／または正孔が収集されるまで移動する必要がある距離は短い。第１の接点１２は、第１の導電層１６に電気的に接続され、第２の接点１４は、第２の導電層１８に電気的に接続される。負荷Ｌは、接点１２，１４の間に接続される。第１および第２の導電層１６，１８は、適切には金属または金属合金、たとえば、チタン、またはアルミニウムまたはそれらの合金からなる、金属層である。
【００４６】
接合部４は、電荷導体３および粒２との間の接触領域に形成される。粒２は、複数の接合部４が粒および電荷導体の間に形成されるように、電荷導体３で部分的に覆われる。好ましくは、粒２の表面の少なくとも５０％は、電荷導体で覆われている。
【００４７】
粒２の半導体材料は、光子を吸収する能力を有し、光子は価電子帯から伝導帯に電子を励起し、それにより半導体材料内に電子‐正孔対を生成する。適切には、半導体材料はシリコンである。しかしながら、ＣｄＴｅ，ＧＩＧＳ，ＣＩＳ，ＧａＡｓ，またはペロブスカイトなどの、その他の半導体材料を使用することもできる。好ましくは、粒の平均サイズは、１μｍから３００μｍの間であり、典型的には、粒２の平均サイズは、２０μｍから１００μｍの間である。
【００４８】
電荷導体３は、固体材料からなり、すなわち液体からなるものではなく、正孔導体または電子導体でありうる。粒がｎドープされている場合、電荷導体３は好ましくは正孔導体であり、粒がｐドープされている場合、電荷導体３は好ましくは電子導体である。電荷導体３は、電荷導電材料、たとえば、シリコンなどのドープ半導体材料、または導電性ポリマーなどの有機導電材料から作られる。この目的のために十分な導電性を有するいくつかの透明な、導電性ポリマーを使用してもよい。シリコンの粒と組み合わせて使用される適切な正孔導電性ポリマーの例は、ポリ（３，４‐エチレンジオキシチオフェン）ポリスチレン・スルホン酸（ＰＥＤＯＴ：ＰＳＳ）である。ＰＥＤＯＴ：ＰＳＳは、２つのイオノマーのポリマー混合物である。電荷導体３に適した材料のその他の例は、ポリアニリン、Ｐ３ＨＴおよびスピロ‐ＯＭｅＴＡＤである。接合部４は、光励起された電子および正孔の対を分離する能力を有する。粒および電荷導体の材料に応じて、接合部はｐｎ接合などのホモ接合、またはヘテロ接合である。
【００４９】
ホモ接合は、類似の半導体材料の間の界面である。これらの材料のバンドギャップは等しいが、通常は異なるドーピングを有する。たとえば、ホモ接合は、ｎドープおよびｐドープ半導体の間の界面、いわゆるＰＮ接合で発生する。
【００５０】
ヘテロ接合は、金属、絶縁の結晶構造およびアモルファス構造、高速イオン導電体ならびに半導体材料を含む、２つの固体材料間の界面である。２つの固体材料は、２つの無機材料の組み合わせ、または２つの有機材料の組み合わせ、または１つの無機材料と１つの有機材料の組み合わせからなりうる。
【００５１】
粒２は本質的に光吸収層内に均一に分布しており、電荷導体３は粒上および粒間の空間内に位置している。粒２のサイズおよび形状は異なっていてもよい。光吸収層１は導電層８に適用される。たとえば、層８は導電層である。粒２は、層８と電気的にも物理的にも接触している。粒の下部は、導電層８に突き出していてもよい。
【００５２】
図１に示す例では、電荷導体３は有機導体である。電荷導体は、電荷導電層６が粒に形成されるように、粒２の表面に配置される。したがって、各粒２の表面は、電荷導電材料で部分的に覆われている。好ましくは、電荷導電層６は、１０ｎｍと２００ｎｍの間の厚さを有する。典型的には、電荷導電層６は、５０ｎｍと１００ｎｍの間の厚さを有する。粒が電荷導体によって互いに結合するように、粒の間に電荷導体３が配置される。したがって、電荷導体は、光吸収層の力学的強度を増加させる。電荷導電層６は単層である。各粒は、入射光に面する上面と導電層８と直接物理的かつ電気的に接触する下面を有する。粒の上面は、全体的または少なくとも部分的に電荷導体３で覆われ、下面には電荷導体がない（free from）ため、第１の導電層１６と電気的な接触を可能にする。
【００５３】
装置１０は、光吸収層１と第２の導電層１８との間に配置された電荷導電材料の複数の電荷導電経路２２を備え、電荷すなわち正孔または電子が光吸収層１から第２の導電層１８に移動することを可能にする。導電経路２２は、適切には、粒上の電荷導電層６と同じ材料からなるが、必ずしも同じである必要はない。この実施形態において、電荷導体３は、導電経路２２にも粒上にも層６を形成する。導電経路２２は、第１の導電層１６および絶縁層２０を貫通する。適切には、第１の導電層１６および絶縁層２０は多孔質であり、電荷導体が第１の導電層および絶縁層２０を貫通して第２の導電層への経路２２を形成できるようにする。充電導体３は、第１の導電層１６の孔および絶縁層２０の孔に収容することができる。本発明の一実施形態では、第２の導電層１８は多孔質であり、電荷導体３は第２の導電層１８の孔に収容することができる。
【００５４】
絶縁層２０は、多孔質絶縁基板を備えるものであってもよい。たとえば、多孔性絶縁基板は、ガラスマイクロファイバーまたはセラミックマイクロファイバーから作られる。第１の導電層１６は、多孔質絶縁基材の上側に配置され、第２の導電層１８は、多孔質絶縁基材の下側に配置されている。光吸収層１は、第１の導電層１６に配置される。
【００５５】
各粒の表面の一部は、第１の導電層と物理的かつ電気的に接触しており、各粒の残りの自由表面の大部分は、電荷導体で覆われている。各粒は、電荷導体で覆われた上部と、第１の導電層と物理的かつ電気的に接触した下部を有する。電気的短絡を回避するために、第１の導電層と電気的に接触している粒の下部が電荷導体と低オーム接合を形成しないことが重要である。電荷導体と粒の下部の間の電気抵抗が低すぎると、短絡による損失が高くなりすぎる。したがって、第１の導電層と電気的に接触している粒の表面の部分は、電荷導体で覆われるべきではない。好ましくは、粒の残りの表面は、高い変換効率を達成するために電荷導体で覆われている。理想的には、電荷導体は粒の残りの自由表面全体を覆う。
【００５６】
第１の導電層は、接合部から光励起された電子を収集し、電子を光起電力装置の外部の外部回路に輸送する。粒が第１の導電層と直接物理的かつ電気的に接触しているという事実により、電子が収集される前に移動しなければならない距離は短く、したがって、電子と正孔が収集される前に再結合する確率は低い。したがって、従来の光起電力装置と比較して、本発明による光起電力装置の利点は、電子が収集される前に移動する距離がより短いため、光吸収層の電気抵抗損失がより少ないことである。第１の導電層によって電荷キャリアが収集される距離は、典型的には、数マイクロメートルから数十マイクロメートルの範囲であるのに対し、従来のシリコンウエハー太陽電池において、電子は、正面集電装置に到達するまで数千マイクロメートル、すなわち数ミリメートルを移動し、あるいは裏面集電装置に到達するまで数百マイクロメートルを移動する必要がある。
【００５７】
図２は、光吸収層１および第１の導電層１６を含む光起電力装置１０の第１の例の一部の拡大図を示す。この実施形態では、第１の導電層１６は、互いに結合した導電材料からなる複数の導電性粒子２４を備える。導電性粒子２４の導電材料は、適切には金属または金属合金、たとえば、チタンまたはアルミニウムまたはそれらの合金である。第１の導電層の導電性粒子２４は、互いに物理的かつ電気的に接触している。粒２は、第１の導電層の導電性粒子２４のいくつかと物理的かつ電気的に接触している。好ましくは、粒２は、粒と第１の導電層１６の粒子２４との間に十分な接触領域を提供するために、１００μｍ未満のサイズを有する。粒２は、光起電力装置から離れる方を向く上部と、第１の導電層の導電性粒子２４と物理的に接触している下部を有する。粒２の上部は、電荷導体３の導電層６で覆われている。
【００５８】
粒は、好ましくはドープシリコンからなり、シリコン粒２と第１導電層の導電性粒子２４との間の物理的接触ゾーンは、粒２と導電性粒子２４との間に良好な電気的接触を提供するために、金属シリコン合金または金属ケイ化物の層２６で構成されるものであってもよい。たとえば、粒２は、シリコン（Ｓｉ）からなり、導電性粒子２４は、チタン（Ｔｉ）からなるか、または少なくとも部分的にチタンを備え、粒２および粒子２４の間の境界は、ＳｉおよびＴｉ間の良好な電気的接触を提供する、ケイ化チタンの層２６を備える。
【００５９】
第１の導電層１６は、互いに結合された複数の導電性粒子２４によって形成されるという事実により、粒子間に空洞が形成される。したがって、第１の導電層１６は、電荷導体３が第１の導電層を通して伸び、複数の電荷導電経路２２を形成することを可能にする。電荷導体３は、第１の導電層１６内の導電性粒子２４間に形成された空洞のいくつかに収容される。
【００６０】
第１の導電層１６と電荷導体３の導電経路２２との間の電気的接触を回避するために、粒子２８の表面に酸化物層２８が形成され、酸化物層と絶縁コーティングが一緒になって電荷導電材料の経路２２を第１の導電層の導電材料から電気的に絶縁するように、絶縁材料からなる絶縁コーティング２９が酸化物層２８に堆積される。酸化物層２８は、光起電力装置１０の製造中に導電性粒子２４を酸化することにより形成される。酸化物層２８は、粒２と接触せず、また第１の導電層内の他の導電性粒子２４とも接触しない、導電性粒子２４の表面の部分に形成される。好ましくは、絶縁コーティング２９は、酸化物層全体が前記絶縁コーティングで覆われるように、酸化物層２８に堆積される。
【００６１】
適切には、導電性粒子は金属または金属合金を含み、酸化物層は金属酸化物を含む。たとえば、導電性粒子がチタンを含む場合、粒と接触していないチタン粒子の表面の部分は、酸化チタンの層（ＴｉＯ２）で覆われている。たとえば、導電性粒子がアルミニウムを含む場合、粒と接触していない導電性粒子の表面の部分は、酸化アルミニウム（Ａｌ２Ｏ３）で覆われている。
【００６２】
一態様では、絶縁コーティング２９の厚さは１０ｎｍよりも大きく、より好ましくは５０ｎｍよりも大きく、最も好ましくは１００ｎｍよりも大きい。一態様では、酸化物層２８の厚さは１０ｎｍより大きい。酸化物層と絶縁コーティングの最大許容総厚は、第１導電層の多孔性に依存する。経路２２の電荷導電材料を収容するのに十分な空間が孔に残っていなければならない。第１の導電層の孔のサイズが大きいほど、酸化物層および絶縁コーティングの合計の厚さがより厚くなる。したがって、酸化物層と絶縁コーティングの総体積は、第１の導電層の孔の総体積よりも小さくなければならない。好ましくは、孔の残りの体積は電荷導電材料で満たされている。
【００６３】
好ましくは、絶縁コーティング２９は、酸化物層２８よりも密度が高く、多孔性が低い。たとえば、酸化物層は、酸化環境における第１の導電層の導電材料の熱処理により形成され、絶縁コーティングは、絶縁材料の粒子の化学堆積および／または堆積により酸化物層に堆積される。製造方法が異なるため、酸化物層と絶縁コーティングの形態は異なります。酸化物層および絶縁コーティングは、異なる材料または同じ材料からなりうる。酸化物層と絶縁コーティングは同じ材料からなるが、その形態は異なる。一態様では、第１の導電層の導電材料は金属または金属合金を含み、酸化物層は金属酸化物で構成される。一態様では、絶縁コーティングは酸化物でできている。絶縁コーティングは、ＴｉＯ２，Ａｌ２Ｏ３，ＺｒＯ２，ＭｇＯ，ＣａＯ，ＳｉＯ２、およびアルミノケイ酸塩のいずれか、またはそれらの組み合わせからなりうる。絶縁コーティングは、他の電気絶縁材料またはＧａ２Ｏ３，Ｎｂ２Ｏ５，Ｔａ２Ｏ５，ＣｅＯ２，ＳｒＴｉＯ３，ＧｅＯ２，窒化物，たとえばＳｉ３Ｎ４，Ｇｅ３Ｎ４，または、たとえばＰＶＤＦ，ＰＴＦＥ，ポリプロピレン、ポリエチレン、ポリアミド、ポリエチレン・テレフタレート（ＰＥＴ）、ポリブチレン・テレフタレート（ＰＢＴ）、ナノセルロース、酢酸セルロースなどのポリマーなどの材料の組み合わせ、またはそれらの混合物からもなりうる。
【００６４】
図２に示すように、電荷導体３の電荷導電経路２２は、粒子２４上の絶縁コーティング２９と接触している。絶縁コーティング２９および酸化物層２８は、第１の導電層１６と電荷導体３の経路２２の間で電荷の移動を妨げ、それにより、第１の導電層１６と電荷導体３との間の短絡を防止する。
【００６５】
一態様では、絶縁コーティングは、絶縁材料からなる絶縁粒子を含み、絶縁粒子の直径は、２００ｎｍ未満、好ましくは１００ｎｍ未満である。コーティングは、たとえば、ＴｉＯ２、Ａｌ２Ｏ３、ＺｒＯ２、アルミノケイ酸塩、ＳｉＯ２の粒子を含むインクを第１の導電層に印刷することにより堆積させることができる。インクに粒子が使用されている場合、堆積した絶縁コーティングは多孔質になりうる。粒子は、第１の導電層の孔よりも小さい直径を有するべきである。第１の導電層の孔が約１μｍである場合、粒子は好ましくは１００ｎｍ以下の直径を有するべきである。
【００６６】
あるいは、粒子を含むインクを使用する代わりに、印刷用インクは、空気などの酸素含有環境において温度を上昇させて堆積されたインクを乾燥および熱処理を行うと、たとえば、ＴｉＯ２，Ａｌ２Ｏ３，ＺｒＯ２，アルミノケイ酸塩，ＳｉＯ２に変換される前駆体材料を含むことができる。そのような前駆体材料は、コンパクトな堆積絶縁コーティングを形成することができる。そのような前駆体材料の例は、たとえば、デュポン社によって製造されたＴｙｚｏｒ（登録商標）ファミリーからの有機チタン酸塩（ＴｉＯ２の形成用）または有機ジルコン酸塩（ＺｒＯ２の形成用）である。他の前駆体材料は、シラン（ＳｉＯ２の形成用）またはアルミニウムクロロハイドレート（Ａｌ２Ｏ３の形成用）でありうる。
【００６７】
第２の導電層１８は、導電性粒子を含むものであってもよい。第２の導電層１８の導電性粒子は、適切には、金属または金属合金、たとえばチタン、アルミニウム、またはそれらの合金からなる金属粒子である。この例では、第２の導電層１８の導電性粒子（図示せず）はアルミニウムからなり、アルミニウム粒子は絶縁層で覆われていないため、したがって、電荷導体は第２の導電層１８の粒子と電気的に接触することができる。第１および第２の導電層１６、１８の導電性粒子は焼結されて導電層を形成する。導電層１６，１８のそれぞれにおける導電性粒子は、互いに電気的に接触して導電層を形成する。しかしながら、導電性粒子の間には、電荷導体３を収容するための空間もある。光吸収層の粒２の接合部４は、第２の導電層１８内の導電性粒子と電気的に接触している、電荷導電材料の経路２２と電気的に接触している。
【００６８】
一例では、粒２はｎドープシリコンからなり、第１および第２の導電層はチタンからなる導電性粒子２４を含み、電荷導体３は正孔導電性ポリマーである。たとえば、正孔導電性ポリマーは、ＰＥＤＯＴ：ＰＳＳであり、以下でＰＥＤＯＴと表記される。ＰＥＤＯＴは正孔導電体であり、正孔を第２の導電層１８に輸送する。ｎドープシリコン粒は電子導電体であり、電子を第１の導電層に輸送する。次いで、第１の導電層は、外部電気回路を介して電子を第２の導電層に輸送する。第１および第２の導電層１６，１８は、絶縁層２０によって物理的かつ電気的に分離されている。光吸収層１のシリコン粒２は導電性粒子に結合している。第１の導電層１６の導電性粒子２４は互いに物理的かつ電気的に接触しており、第２の導電層１８の導電性粒子は互いに物理的かつ電気的に接触している。電荷導体３は、光吸収層１の粒２と物理的かつ電気的に接触して配置されている。
【００６９】
以下では、本発明による光起電力装置の製造方法の一例について説明する。
【００７０】
ステップ１：多孔質絶縁基板の一面に多孔質の第１の導電層を形成する。第１の多孔質導電層の形成は、異なる方法で行うことができる。たとえばそれは、多孔質絶縁基板の一面に導電性粒子を含むインクを噴霧または印刷することにより行うことができる。導電性粒子は、たとえば、チタンまたはその合金、またはアルミニウムまたはその合金からなりうる。多孔質絶縁基板は、たとえば、多孔質ガラスマイクロファイバーベースの基板でありうる。好ましくは、導電性粒子は、粒子が多孔性絶縁基材を貫通することを回避するために、多孔性絶縁基材の孔よりも大きい。
【００７１】
ステップ２：ドープ半導体材料の粒の層で第１の導電層をコーティングして構造を形成する。この例では、この構造は、多孔質絶縁基板、第１の導電層、および粒の層を備えている。粒は、ドープシリコンなどのドープ半導体材料からなる。コーティングは、好ましくは、第１の導電層の表面が単層の粒によって覆われるように行われる。これは粒の粉末を含む液体、たとえばインクを第１の導電層に適用することにより行うことができる。粒の堆積は、たとえば、印刷または噴霧により行うことができる。適切な噴霧技術は、たとえば、静電噴霧または電気噴霧である。シリコン粒子は、第１の導電層に堆積する前に別個のステップでエッチングされてもよい。
【００７２】
粒の平均サイズは、適切には１μｍ〜３００μｍの間、好ましくは１０μｍ〜８０μｍの間、もっとも好ましくは２０〜５０μｍの間である。粒の粉末は、たとえば、粉砕により製造することができる。粉砕は、たとえば、ディスクタイプまたはコーンタイプのミルを使用して行うことができる。粉砕中に生成される粒子のサイズと形状は、粉砕時間、粉砕速度などの選択された粉砕プロセスパラメータに依存する。粒の平均サイズは、粉砕プロセスパラメータを調整することで制御することができる。粉末の平均粒径は、たとえば、メッシュを使用して測定することができる。粉末の平均粒径を測定するためにメッシュを使用することはよく知られている。
【００７３】
ステップ３：構造の第１の熱処理を行い、粒を第１の導電層、たとえば第１の導電層の導電性粒子に結合する。第１の熱処理はまた、第１の導電層内の導電性粒子を互いに結合する。好ましくは、熱処理は非酸化環境で行われる。たとえば、構造は、少なくとも２時間、５５０℃を超える温度で真空中において熱処理される。第１の熱処理は、たとえば、構造の真空焼結により行われる。このステップの間、粒と導電性粒子が真空焼結される。焼結中に、粒は第１の導電層の導電性粒子と結合して、それらの間の力学的かつ電気的接触を実現する。また、真空焼結の間、導電性粒子は焼結により導電性粒子と力学的かつ電気的に接触した第１の導電層も形成する。
【００７４】
ステップ４：第１導電層の表面に電気絶縁層を形成する。このステップは、酸化環境で構造の第２の熱処理を行い、第１の導電層の利用可能な表面、たとえば、他の導電性粒子または粒と物理的に接触していない、導電性粒子の表面の部分に酸化物層を形成することを含むものであってもよい。酸化環境は、たとえば空気である。構造の第２の熱処理は、たとえば５００℃で３０分間行うことができる。
【００７５】
ステップ５：第１の導電層の酸化物層上に薄い絶縁コーティングを堆積する。たとえば、絶縁コーティングは印刷によって堆積される。絶縁材料を含む一定量のインクを第１の導電層に印刷することにより、第１の導電層の孔をインクで満たすことができる。インクの溶媒を蒸発させることにより、インク内の絶縁材料が、第１の導電層の利用可能な内面と外面に堆積する。乾燥したインクコーティングを加熱して、第１の導電層の利用可能な表面に付着する絶縁コーティングを作成することができる。コーティングは、たとえば、第１の導電層の酸化物層上に、たとえば、ＴｉＯ２，Ａｌ２Ｏ３，ＺｒＯ２，ＣａＯ，ＭｇＯ，ＳｉＯ２，またはアルミノケイ酸塩の粒子を含むインクを印刷することにより堆積することができる。インクに粒子が使用されている場合、堆積した絶縁コーティングは多孔質になりうる。粒子は、第１の導電層の孔よりも小さい直径を有するべきである。第１の導電層の孔が約１μｍである場合、粒子は好ましくは１００ｎｍ以下の直径を有するべきである。
【００７６】
あるいは、粒子を含むインクを使用する代わりに、印刷用インクは、空気などの酸素含有環境において温度を上昇させて堆積されたインクを乾燥および熱処理を行うと、たとえば、ＴｉＯ２，Ａｌ２Ｏ３，ＺｒＯ２，ＣａＯ，ＭｇＯ，ＳｉＯ２，またはアルミノケイ酸塩に変換される前駆体材料を含むことができる。そのような前駆体材料は、コンパクトな堆積絶縁コーティングを形成することができる。そのような前駆体材料の例は、たとえば、デュポン社によって製造されたＴｙｚｏｒ（登録商標）ファミリーからの有機チタン酸塩（ＴｉＯ２の形成用）または有機ジルコン酸塩（ＺｒＯ２の形成用）である。他の前駆体材料は、シラン（ＳｉＯ２の形成用）またはアルミニウムクロロハイドレート（Ａｌ２Ｏ３の形成用）でありうる。
【００７７】
また、インクに粒子と前駆体の両方を混合して、第１の導電層の利用可能な表面に絶縁層を作成することもできる。
【００７８】
第２の熱処理だけでなく表面のコーティングも行うことにより、第１の導電層が電荷導電材料から電気的に絶縁されることを確実にすることができる。
【００７９】
ステップ６：第２の導電層を形成する。第２の導電層の形成は、第２の導電層を形成するために選択された方法に応じて、他のステップとは異なる時点で行うことができる。第２の導電層は、多くの異なる方法で形成することができる。一実施形態では、第２の導電層は、多孔質絶縁基板の反対側に形成された多孔質導電層でありうる。たとえば、第２の導電層は、導電性粒子を含むインクを絶縁基板の反対側の表面に堆積させることにより形成することができる。この実施形態では、第２の導電層の形成は、ステップ３の熱処理を行う前に、ステップ２の前またはステップ１の前でさえも行うことができる。あるいは、第２の導電層を第２の絶縁基板に形成しうる。そして次のステップで、第２の絶縁基板を第１の基板に適用する。あるいは、第２の導電層は、電荷導電材料と電気的に接触させられる導電性箔でありうる。導電性箔は、たとえば、金属箔でありうる。この場合、第２の導電層の形成はステップ７の後で行うことができる。
【００８０】
ステップ７：粒の表面、第１の導電層の内部の孔、および絶縁基板の内部の孔に電荷導電材料を適用する。電荷導電材料は、たとえば、導電性ポリマー、無機材料、および有機金属材料のいずれかである。電荷導電材料の適用は、たとえば、電荷導電材料の粒子を含む液体ベースの溶液を粒の表面に適用して、溶液が第１の導電層の孔、および絶縁基板の孔に浸透させ、構造を乾燥させて、固体電荷導体の層が粒に堆積し、固体電荷導体が第１の導電層の孔および絶縁基板の孔に堆積させることによって行うことができる。あるいは、電荷導電材料の堆積は、いくつかのステップで行うことができる。たとえば、電荷導電材料を有する溶液を最初に粒上に噴霧し、その後溶媒を乾燥させて粒の表面に電荷導電材料の乾燥固体層を生成することができる。第２のステップでは、構造の反対側に電荷導電材料の溶液を噴霧する。電荷導電材料を含む溶液の適用は、たとえば、浸漬または噴霧、たとえば超音波噴霧により行うことができる。粒の表面上の電荷導体は、たとえば、粒の利用可能な表面の少なくとも５０％、より好ましくは少なくとも７０％、もっとも好ましくは粒の表面の少なくとも８０％を覆う。粒の利用可能な表面は、第１の導電層と接触していない表面の部分である。
【００８１】
ステップ８：電荷導電材料を第２の導電層に電気的に接続する。ステップ８は、ステップ５または７の一部または結果であるか、別のステップで行うことができる。たとえば、ステップ７の間に電荷導電材料が第２の導電層と電気的に接触するように適用される。第２の導電層が多孔質絶縁基板の表面に配置される場合、第２の導電層は、絶縁基板の孔に蓄積された電荷導電材料と電気的に接触している。第２の多孔質絶縁基板が第１の多孔質絶縁基板と第２の導電層との間に配置され、第２の多孔質絶縁基板の孔が電荷導電材料で満たされる場合、電荷導電材料は、第２の導電層と電気的に接触している。これらの場合、電荷導電材料が多孔質絶縁基板の孔に適用されていると、電荷導電材料は第２の導電層に電気的に接続されるようになる。第２の導電層が電荷導電材料と電気的に接触させられている導電性箔である場合、電荷導電材料と第２の導電層はステップ６の間に電気的に接続されている。
【００８２】
電荷導電材料および第２の導電層の電気的接続は、たとえば、第２の導電層上に接続部位を設け、接続部位と電荷導電材料を電気的に接続することにより行うことができる。接続部位は、第２の導電層および電荷導電材料の両方に物理的かつ電気的に接続される。たとえば、接続部位は、第２の導電層に配置された銀（Ａｇ）の層を備える。あるいは、第２の導電層は、銀、または第２の熱処理中に酸化しない他の導電材料からなる導電性粒子を含むものであってもよく、これらの粒子は接続部位を形成する。チタンおよびＰＥＤＯＴの両方と良好な電気的接触を提供するため、銀を使用することが適している。銀を使用することの別の利点は、銀は、チタン粒子および接続部位の間の接触領域において、第２の導電層のチタン粒子上に酸化物が形成されるのを防ぐことである。銀の層の形成中に、第２の導電層のチタン粒子および接続部位の間にチタン銀（ＡｇＴｉ）の層が形成される。したがって、ＰＥＤＯＴは、銀と良好な低オーム接触を形成でき、銀は、ＡｇＴｉを介してチタンと良好な低オーム接触を形成できる。その結果、ＰＥＤＯＴは銀およびＡｇＴｉを介して間接的にチタンに接触できる。その他の材料、たとえば、高ドープシリコンまたはグラファイト、グラフェン、ＣＮＴまたはアモルファスカーボンなどのカーボンベース材料を接続部位に使用することができる。
【図１】
0006768986.tif 000002
【図２】
0006768986.tif 000003